Substrat transparent (1000) muni d’un empilement fonctionnel (1001) de couches minces sur au moins une de ses faces (1000a, 1000b), ledit empilement fonctionnel (1001) comprenant, en partant du substrat (1000) : - au moins une couche fonctionnelle métallique (1003) placée entre deux modules diélectriques (1002,1004) de couches minces, et dans lequel au moins un des modules diélectriques (1002,1004) de couches minces comprend une couche (1002a,1004a) d’oxyde de tungstène, et l’oxyde de tungstène comprend au moins un élément dopant sélectionné parmi les éléments chimiques du groupe 1 selon la nomenclature de l’IUPAC. Substrat (1000) selon la revendication 1, tel que l’indice de réfraction optique de la couche (1002a, 1003a) d’oxyde de tungstène est décroissant monotone avec la longueur d’onde à partir d’une valeur maximale supérieure à 2,4 à 350nm jusqu’à une valeur minimale entre 600nm et 900nm de sorte que la différence entre la valeur maximale et la valeur minimale est supérieure à 0,8, de préférence à 1,0, voire à 1,4. Substrat (1000) selon l’une quelconque des revendications 1 à 2, tel que le coefficient d’extinction optique de la couche (1002a,1004a) d’oxyde de tungstène est inférieur à 0.2 à 500nm et inférieur à 2 à 1200nm. Substrat (1000) selon l’une quelconque des revendications 1 à 3, tel la couche (1002a,1004a) d’oxyde de tungstène comprend l’élément dopant ou plusieurs éléments dopants dans des proportions telles que le rapport molaire dudit élément sur le tungstène ou la somme des rapports molaires de chaque élément sur le tungstène est compris entre 0,01 et 0,4, de préférence entre 0,01 et 0,2, voire entre 0,01 et 0,1. Substrat (1000) selon l’une quelconque des revendications 1 à 4, tel que la couche (1002a,1004a) d’oxyde de tungstène comprend au moins un élément dopant sélectionné parmi l’hydrogène, le lithium, le sodium, le potassium et le césium. Substrat selon la revendication 2, tel que la couche (1002a, 1004a) d’oxyde de tungstène comprend le césium comme élément dopant, et le rapport molaire du césium sur le tungstène est compris entre 0,01 et 0,2, de préférence entre 0,01 et 0,1. Substrat (1000) selon l’une quelconque des revendications 1 à 3, tel que la couche (1002a) d’oxyde de tungstène est comprise dans le module diélectrique (1002) de couches situées sous la couche fonctionnelle métallique (1003), entre ledit substrat (1000) et ladite couche fonctionnelle métallique (1003). Substrat (1000) selon l’une quelconque des revendications 1 à 3, tel que chaque module diélectrique (1002,1004) de couches comprend une couche (1002a,1004a) d’oxyde de tungstène. Substrat (1000) selon l’une quelconque des revendications 1 à 5, tel que l’épaisseur physique de la ou des couches (1002a,1004a) d’oxyde de tungstène sont comprises entre 2nm et 50nm, en particulier entre 5nm et 30 nm, de préférence entre 5nm et 20 nm. Substrat (1000) selon l’une quelconque des revendications 1 à 6, tel que l’empilement fonctionnel (1001) de couches comprend en outre une surcouche métallique (6001) de blocage, de préférence à base d’alliage nickel et chrome, située au-dessus et en contact de la couche fonctionnelle métallique (1003) et/ou une sous-couche métallique (6002) de blocage, de préférence à base d’alliage nickel et chrome, située en-dessous et en contact de la couche fonctionnelle métallique (1003). Substrat (1000) selon l’une quelconque des revendications 1 à 7, tel que l’empilement fonctionnel de couches comprend en outre une surcouche (7001) d’oxyde de titane située au-dessus, de préférence en contact, de la couche fonctionnelle métallique (1003), ladite surcouche ayant, de préférence, une épaisseur physique d’au moins 5 nm. Substrat (1000) selon l’une quelconque des revendications 1 à 8, tel que l’empilement fonctionnel (1001) de couches comprend une couche de d’indice de réfraction inférieur à 2,45 à 550nm, ladite couche étant comprise dans le module diélectrique (1004) de couches formant la partie supérieure de l’empilement fonctionnel (1001) en partant du substrat (1000). Substrat (1000) selon l’une quelconque des revendications 1 à 12, tel que la couche fonctionnelle métallique (1003) est une couche à base d’argent. Vitrage comprenant au moins deux substrats transparents, l’un des substrats étant un substrat selon l’une quelconque des revendications 1 à 13 disposé de sorte que l’empilement fonctionnel de couches est situé face deux et/ou en face trois dudit vitrage. Procédé de fabrication d’un substrat transparent selon l’une quelconque de revendications 1 à 13, tel que la couche d’oxyde de tungstène est déposée par une méthode de pulvérisation cathodique magnétron à l’aide d’une cible en oxyde de tungstène dopé l’aide d’un élément chimique choisi parmi les éléments chimiques du groupe 1 selon la nomenclature de l’IUPAC.